(57)【要約】【課題】アミン化合物による変質が抑制され、かつ安全性と取り扱い性に優れる樹脂組成物及び成形品の提供。【解決手段】ハロゲン含有樹脂と、水酸基含有有機化合物と、を含む樹脂組成物。【選択図】なし【特許請求の範囲】
【請求項１】
ハロゲン含有樹脂と、水酸基含有有機化合物と、を含む樹脂組成物。
【請求項２】
前記水酸基含有有機化合物はアルコール化合物を含む、請求項１に記載の樹脂組成物。
【請求項３】
前記水酸基含有有機化合物はＮを含有しない、請求項１又は請求項２に記載の樹脂組成物。
【請求項４】
前記水酸基含有有機化合物はＣ、Ｈ及びＯのみから構成される、請求項１〜請求項３のいずれか１項に記載の樹脂組成物。
【請求項５】
前記水酸基含有有機化合物は水酸基濃度が１０質量％以上である、請求項１〜請求項４のいずれか１項に記載の樹脂組成物。
【請求項６】
前記水酸基含有有機化合物はエチレングリコール、プロピレングリコール、ジエチレングリコール、グリセリン、ジペンタエリトリトール、ペンタエリトリトール、ポリビニルアルコール、ポリエチレングリコール（エチレングリコール構造単位の数が１５０以下）、ポリプロピレングリコール（プロピレングリコール構造単位の数が１５０以下）及びアルコール変性シリコーンオイルからなる群より選択される少なくとも１種を含む、請求項１〜請求項５のいずれか１項に記載の樹脂組成物。
【請求項７】
前記水酸基含有有機化合物の含有量が前記ハロゲン含有樹脂１００質量部に対して０．０１質量部〜２０質量部の範囲である、請求項１〜請求項６のいずれか１項に記載の樹脂組成物。
【請求項８】
前記ハロゲン含有樹脂が塩素及びフッ素からなる群より選択される少なくとも１種を含む、請求項１〜請求項７のいずれか１項に記載の樹脂組成物。
【請求項９】
請求項１〜請求項８のいずれか１項に記載の樹脂組成物を含む、成形品。
【発明の詳細な説明】
【技術分野】
【０００１】
本発明は、樹脂組成物及び成形品に関する。
【背景技術】
【０００２】
塩化ビニル樹脂等のハロゲンを含有する樹脂は、アミン化合物の存在下で変色、劣化等の変質を生じる場合があり、この現象は特に高温環境下で生じやすいことが知られている。そこで、塩化ビニル樹脂の耐アミン性と熱安定性を高めるために過塩素酸バリウム、過塩素酸ナトリウム、過塩素酸イオン型ハイドロタルサイトなどの過塩素酸化合物を添加した樹脂組成物が提案されている（例えば、特許文献１参照）。
【先行技術文献】
【特許文献】
【０００３】
【特許文献１】特開平９−４８８９６号公報
【発明の概要】
【発明が解決しようとする課題】
【０００４】
特許文献１に記載の樹脂組成物に含まれる過塩素酸化合物は、加熱、衝撃、摩擦等の刺激が加わると燃焼や爆発を生じる危険性が高いため、取り扱いに特段の注意を要する。このため、安全性や取り扱い性の向上の観点から過塩素酸化合物に代わる添加剤の開発が望まれている。また、特許文献１では過塩素酸化合物と結晶水を除去したハイドロタルサイトを併用することが必須とされている。
【０００５】
本発明は上記事情に鑑み、アミン化合物による変質が抑制され、かつ安全性と取り扱い性に優れる樹脂組成物及び成形品を提供することを課題とする。
【課題を解決するための手段】
【０００６】
上記課題を解決するための具体的手段には、以下の実施態様が含まれる。
＜１＞ハロゲン含有樹脂と、水酸基含有有機化合物と、を含む樹脂組成物。
＜２＞前記水酸基含有有機化合物はアルコール化合物を含む、＜１＞に記載の樹脂組成物。
＜３＞前記水酸基含有有機化合物はＮを含有しない、＜１＞又は＜２＞に記載の樹脂組成物。
＜４＞前記水酸基含有有機化合物はＣ、Ｈ及びＯのみから構成される、＜１＞〜＜３＞のいずれか１項に記載の樹脂組成物。
＜５＞前記水酸基含有有機化合物は水酸基濃度が１０質量％以上である、＜１＞〜＜４＞のいずれか１項に記載の樹脂組成物。
＜６＞前記水酸基含有有機化合物はエチレングリコール、プロピレングリコール、ジエチレングリコール、グリセリン、ジペンタエリトリトール、ペンタエリトリトール、ポリビニルアルコール、ポリエチレングリコール（エチレングリコール構造単位の数が１５０以下）、ポリプロピレングリコール（プロピレングリコール構造単位の数が１５０以下）及びアルコール変性シリコーンオイルからなる群より選択される少なくとも１種を含む、＜１＞〜＜５＞のいずれか１項に記載の樹脂組成物。
＜７＞前記水酸基含有有機化合物の含有量が前記ハロゲン含有樹脂１００質量部に対して０．０１質量部〜２０質量部の範囲である、＜１＞〜＜６＞のいずれか１項に記載の樹脂組成物。
＜８＞前記ハロゲン含有樹脂が塩素及びフッ素からなる群より選択される少なくとも１種を含む、＜１＞〜＜７＞のいずれか１項に記載の樹脂組成物。
＜９＞＜１＞〜＜８＞のいずれか１項に記載の樹脂組成物を含む、成形品。
【発明の効果】
【０００７】
本発明によれば、アミン化合物による変質が抑制され、かつ安全性と取り扱い性に優れる樹脂組成物及び成形品が提供される。
【発明を実施するための形態】
【０００８】
以下、本発明を実施するための形態について詳細に説明する。但し、本発明は以下の実施形態に限定されるものではない。以下の実施形態において、その構成要素（要素ステップ等も含む）は、特に明示した場合を除き、必須ではない。数値及びその範囲についても同様であり、本発明を制限するものではない。
本明細書において「〜」を用いて示された数値範囲には、「〜」の前後に記載される数値がそれぞれ最小値及び最大値として含まれる。
【０００９】
＜樹脂組成物＞
本開示の樹脂組成物は、ハロゲン含有樹脂と、水酸基含有有機化合物とを含む。
上記構成を有する樹脂組成物は、アミン化合物による変質が抑制される。その理由は必ずしも明らかではないが、樹脂組成物に含まれる水酸基含有有機化合物の水酸基がアミン化合物にプロトンを付加することによってアミン化合物の求核反応性が低下し、ハロゲン含有樹脂の脱ハロゲン化水素反応が抑制されて、ハロゲン含有樹脂中に変色の原因となるポリエン構造が生成しにくくなるためと推測される。
【００１０】
さらに、本開示の樹脂組成物は、アミン化合物による変質を抑制する成分として水酸基含有有機化合物を含むため、過塩素酸化合物を含む場合に比べて安全性と取り扱い性に優れている。
【００１１】
（水酸基含有有機化合物）
樹脂組成物に含まれる水酸基含有有機化合物の種類は、特に制限されない。水酸基含有有機化合物としては、炭化水素の水素原子が水酸基で置換されたアルコール化合物、芳香環の水素原子が水酸基で置換されたフェノール化合物等が挙げられる。アミン化合物との反応性及び安全性の観点からは、アルコール化合物が好ましい。樹脂組成物に含まれる水酸基含有有機化合物は、１種のみでも２種以上であってもよい。
【００１２】
水酸基含有有機化合物はＮ（窒素原子）を含有しないことが好ましく、Ｃ、Ｈ及びＯのみから構成されることがより好ましい。
水酸基含有有機化合物がＮを含有しない場合は、例えば、水酸基含有有機化合物が窒素原子を含有してアミン構造を形成し、それ自身が求核体として働くことで樹脂組成物の変色を引き起こすおそれがない。また、燃焼時などに有害なＮＯｘガスを排出するおそれがない。
【００１３】
アミン化合物による変質を効果的に抑制する観点からは、水酸基含有有機化合物は水酸基濃度が１０質量％以上である（水酸基含有化合物が２種以上である場合は、全体としての水酸基濃度が１０質量％以上である）ことが好ましく、２０質量％以上であることがより好ましく、３０質量％以上であることがさらに好ましい。水酸基含有有機化合物の水酸基濃度が高いほど、同じ添加量でより大きな変質抑制効果を得ることができる。
【００１４】
本開示における水酸基含有有機化合物の水酸基濃度は、水酸基含有有機化合物の単位質量あたりの水酸基の割合である。
【００１５】
水酸基含有有機化合物は液体であっても固体であってもよいが、取り扱い性の観点からは高粘度の液体又は固体であることが好ましく、固体であることがより好ましい。
【００１６】
高粘度の液体又は固体のアルコール化合物の具体例としては、エチレングリコール、プロピレングリコール、ジエチレングリコール、グリセリン、ジペンタエリトリトール、ペンタエリトリトール、ポリビニルアルコール、ポリエチレングリコール（好ましくは、エチレングリコール構造単位の数が１５０以下）、ポリプロピレングリコール（好ましくは、プロピレングリコール構造単位の数が１５０以下）等のポリアルキレングリコール、アルコール変性シリコーンオイル等が挙げられる。
【００１７】
樹脂組成物に含まれる水酸基含有有機化合物の含有量は、特に制限されない。例えば、ハロゲン含有樹脂１００質量部に対して０．０１質量部〜２０質量部の範囲から選択でき、０．０５質量部〜１５質量部の範囲内であることが好ましく、０．１質量部〜１０質量部の範囲内であることがより好ましい。
【００１８】
（ハロゲン含有樹脂）
ハロゲン含有樹脂の種類は、特に制限されない。例えば、塩素及びフッ素からなる群より選択される少なくとも１種を含む樹脂が挙げられる。樹脂組成物に含まれるハロゲン含有樹脂は、１種のみでも２種以上であってもよい。
【００１９】
塩素を含む樹脂としてはポリ塩化ビニル樹脂、ポリ塩化ビニリデン樹脂等が挙げられ、フッ素を含む樹脂としてはポリフッ化ビニル樹脂、ポリフッ化ビニリデン樹脂等が挙げられる。これらの樹脂は、アミン化合物との反応により脱ハロゲン化水素反応が生じ、変色の原因となるポリエン構造が生成されると考えられる。従って、水酸基含有有機化合物を含むことでポリエン構造の生成が抑制され、樹脂の変色が効果的に抑制されると考えられる。
【００２０】
（その他の成分）
樹脂組成物は、ハロゲン含有樹脂及び水酸基含有有機化合物以外の成分を必要に応じて含有してもよい。このような成分としては、例えば、酸化防止剤、紫外線吸収剤、着色剤、離型剤、補強剤等が挙げられる。
【００２１】
＜成形品＞
本開示の成形品は、上述した樹脂組成物を含む。本開示の成形品は、アミン化合物による変質が効果的に抑制される。このため、大気中や樹脂組成物又は隣接する部材にアミン化合物が含まれる環境で使用される部材として特に好適に使用される。また、アミン化合物による変質は高温環境下で促進される傾向にあるため、自動車の室内等の高温になりやすい環境で使用される部材としても好適に使用される。成形品の具体的な用途としては、車両の内外装用部材、建造物の内外装用部材、産業用資材、生活用品などの各種樹脂製品が挙げられる。
【００２２】
本開示の成形品において、水酸基含有有機化合物は成形品の全体に存在していても、一部（例えば、表面等のアミン化合物と接触する場所）にのみ存在していてもよい。
【００２３】
成形品を製造する方法は特に制限されず、通常の方法により行うことができる。
【実施例】
【００２４】
以下、実施例に基づいて本開示の樹脂組成物をより具体的に説明するが、本開示の樹脂組成物はこれらの実施例に何ら制限されるものではない。
【００２５】
（１）評価用樹脂組成物の作製
ポリ塩化ビニル樹脂（１００質量部）と、水酸基含有有機化合物としてグリセリン、ポリビニルアルコール（９９．７％水酸基化）又は分子量が約６０００のポリエチレングリコール（１０質量部）とを、溶媒（テトラヒドロフラン又はテトラヒドロフランとエタノールの混合物）にそれぞれ溶解させた後に減圧乾燥して、タブレット状の評価用樹脂組成物を作製した。また、ポリ塩化ビニル樹脂に水酸基含有有機化合物を添加せずにタブレット状の評価用樹脂組成物を作製した。
【００２６】
（２）アミン化合物共存下での変色の評価
評価用樹脂組成物（１００質量部）と、アミン化合物としてトリエチレンジアミン（２．５質量部）とをバイアル瓶（容積：５０ｃｍ３）に入れ、密栓をして８０℃で４時間の加熱を行い、加熱後の評価用樹脂組成物の色調を観察した。
【００２７】
観察の結果、水酸基含有有機化合物を含有する評価用樹脂組成物は、水酸基含有有機化合物を含有しない評価用樹脂組成物に比べて変色が顕著に抑制されていた。また、水酸基含有有機化合物を含有する評価用樹脂組成物の中でもグリセリン（水酸基濃度：５５質量％）又はポリビニルアルコール（水酸基濃度：約３９質量％）を含有する評価用樹脂組成物は、ポリエチレングリコール（水酸基濃度：約０．３質量％〜１６質量％）を含有する評価用樹脂組成物に比べて変色の抑制の度合いが大きかった。
【００２８】
以上の結果から、ハロゲン含有樹脂に水酸基含有有機化合物を添加した樹脂組成物は、ハロゲン含有樹脂に水酸基含有有機化合物を添加しない樹脂組成物に比べてアミン化合物による変質が抑制されることがわかった。